(57)【要約】【課題】本発明は、充電時における短絡の発生を抑制したリチウム固体二次電池を提供することを課題とする。【解決手段】本発明は、負極集電体、固体電解質層、正極活物質層および正極集電体をこの順で備え、上記負極集電体の表面上に、上記固体電解質層を備え、上記固体電解質層が、硫化物固体電解質粒子を含有し、上記負極集電体の表面形状に対応するように、対向する上記固体電解質層の表面形状が形成され、上記負極集電体の上記固体電解質層側の表面、および、上記固体電解質層の上記負極集電体側の表面における十点平均粗さ（Ｒｚ）が、それぞれ１．８μｍ〜２．５μｍの範囲内であることを特徴とするリチウム固体二次電池を提供することにより、上記課題を解決する。【選択図】図８
2016035867.tif 000002
【特許請求の範囲】
【請求項１】
負極集電体、固体電解質層、正極活物質層および正極集電体をこの順で備え、
前記負極集電体の表面上に、前記固体電解質層を備え、
前記固体電解質層が、硫化物固体電解質粒子を含有し、
前記負極集電体の表面形状に対応するように、対向する前記固体電解質層の表面形状が形成され、
前記負極集電体の前記固体電解質層側の表面、および、前記固体電解質層の前記負極集電体側の表面における十点平均粗さ（Ｒｚ）が、それぞれ１．８μｍ〜２．５μｍの範囲内であることを特徴とするリチウム固体二次電池。
【請求項２】
負極集電体、固体電解質層、正極活物質層および正極集電体をこの順で備え、
前記負極集電体の前記固体電解質層側の表面に析出したＬｉ金属である負極活物質層を備え、
前記固体電解質層が、硫化物固体電解質粒子を含有し、
前記負極集電体の表面形状に対応するように、対向する前記固体電解質層の表面形状が形成され、
前記負極集電体の前記固体電解質層側の表面、および、前記固体電解質層の前記負極集電体側の表面における十点平均粗さ（Ｒｚ）が、それぞれ１．８μｍ〜２．５μｍの範囲内であることを特徴とするリチウム固体二次電池。
【請求項３】
負極集電体、固体電解質層、正極活物質層および正極集電体をこの順で備えた積層体を準備する準備工程と、
前記積層体に充電処理を行う充電工程と、を有し、
前記準備工程において、少なくとも前記負極集電体および固体電解質層形成用材料を配置した状態で加圧処理することで、前記負極集電体の表面形状を、対向する前記固体電解質層の表面に転写し、
前記充電工程において、前記正極活物質層に含まれるＬｉを前記負極集電体側に移動させることにより、前記負極集電体の前記固体電解質層側の表面に析出したＬｉ金属である負極活物質層を形成し、
前記固体電解質層が、硫化物固体電解質粒子を含有し、
前記負極集電体の前記固体電解質層側の表面、および、前記固体電解質層の前記負極集電体側の表面における十点平均粗さ（Ｒｚ）が、それぞれ１．８μｍ〜２．５μｍの範囲内であることを特徴とするリチウム固体二次電池の製造方法。
【発明の詳細な説明】
【技術分野】
【０００１】
本発明は、充電時における短絡の発生を抑制したリチウム固体二次電池に関する。
【背景技術】
【０００２】
近年におけるパソコン、ビデオカメラおよび携帯電話等の情報関連機器や通信機器等の急速な普及に伴い、その電源として利用される電池の開発が重要視されている。また、自動車産業界等においても、電気自動車用あるいはハイブリッド自動車用の高出力かつ高容量の電池の開発が進められている。現在、種々の電池の中でも、エネルギー密度が高いという観点から、リチウム電池が注目を浴びている。
【０００３】
現在市販されているリチウム電池は、可燃性の有機溶媒を含む電解液が使用されているため、短絡時の温度上昇を抑える安全装置の取り付けや短絡防止のための構造が必要となる。これに対し、電解液を固体電解質層に変えて、電池を全固体化したリチウム電池は、電池内に可燃性の有機溶媒を用いないので、安全装置の簡素化が図れ、製造コストや生産性に優れると考えられている。
【０００４】
特許文献１には、正極と負極とが電解質を介して配置された二次電池であって、組み立て時において、負極集電体上に活物質層が形成されていない状態で構成され、充電時において、負極集電体上にアルカリ金属等が析出される二次電池が開示されている。この技術は、電池容量の向上を目的としている。
【０００５】
また、特許文献２には、正極活物質層および負極活物質層の表面に、それぞれ凹凸形状を形成し、正極活物質層および負極活物質層の間に固体電解質層を配置し、加熱処理を行うリチウムイオン二次電池の製造方法が開示されている。また、凹凸形状のピッチとして、２０ｎｍ〜１μｍが記載されている。この技術では、凹凸形状の形成により、固体電解質層と、正極活物質層および負極活物質層との接触面積を増加させている。
【０００６】
また、特許文献３には、表面に凹凸が形成された固体電解質層を用い、正極および／または負極が、その凹凸に合致した表面形状を有するリチウムイオン二次電池が開示されている。また、凹凸の形状として、深さが約１８０μｍである線状形状が開示されている。この技術では、凹凸形状の形成により、固体電解質層と、電極との接触面積を増加させている。
【０００７】
また、特許文献４には、正極と負極と非水電解質とを備え、負極集電体のリチウム金属析出面におけるＲｚが１０μｍ以下であるリチウム二次電池が開示されている。Ｒｚを小さくすることで、負極集電体表面の電流分布を均一化でき、デンドライトの発生を抑制できることが記載されている。
【先行技術文献】
【特許文献】
【０００８】
【特許文献１】特開２０１１−１５９５９６号公報
【特許文献２】特開２０１３−２２９３１５号公報
【特許文献３】特開２０１３−２０１１４５号公報
【特許文献４】特開２００１−２４３９５７号公報
【発明の概要】
【発明が解決しようとする課題】
【０００９】
組み立て時に負極活物質層を設けず、その後の充電により、負極活物質としてのＬｉ金属を析出させるリチウム固体二次電池は、組み立て時に負極活物質層を設けたリチウム固体二次電池に比べて、デンドライトによる短絡が生じやすくなるという特有の課題がある。組み立て時に負極活物質層を設けたリチウム固体二次電池に充電を行った場合、負極活物質（例えばカーボン）の内部にＬｉが挿入されるため、通常、負極活物質の表面に直ちにＬｉ析出は生じない。これに対して、組み立て時に負極活物質層を設けない場合、充電時に、負極集電体の表面にＬｉ析出が生じるため、デンドライトによる短絡が生じやすくなる。
【００１０】
また、硫化物固体電解質粒子を含む固体電解質層（圧粉型固体電解質層）を有するリチウム固体二次電池においては、電解液を用いた電池とは異なり、負極集電体の表面粗さが小さすぎる場合に、デンドライトによる短絡が生じやすいという問題がある。電解液を用いた場合、電解液が負極集電体の表面に均一に接触するため、負極集電体の表面はより平滑であることが好ましいが、圧粉型固体電解質層を用いた場合、固体電解質粒子は負極集電体の表面に均一に接触しない。そのため、負極集電体の表面粗さが小さすぎると、逆にデンドライトによる短絡が生じやすくなる。これは、圧粉型固体電解質層を有するリチウム固体二次電池に特有の課題である。一方、負極集電体の表面粗さが大きすぎる場合にも、後述するように、デンドライトによる短絡が生じやすいという問題がある。
【００１１】
本発明は、上記実情に鑑みてなされたものであり、充電時における短絡の発生を抑制したリチウム固体二次電池を提供することを主目的とする。
【課題を解決するための手段】
【００１２】
上記課題を解決するために、本発明においては、負極集電体、固体電解質層、正極活物質層および正極集電体をこの順で備え、上記負極集電体の表面上に、上記固体電解質層を備え、上記固体電解質層が、硫化物固体電解質粒子を含有し、上記負極集電体の表面形状に対応するように、対向する上記固体電解質層の表面形状が形成され、上記負極集電体の上記固体電解質層側の表面、および、上記固体電解質層の上記負極集電体側の表面における十点平均粗さ（Ｒｚ）が、それぞれ１．８μｍ〜２．５μｍの範囲内であることを特徴とするリチウム固体二次電池を提供する。
【００１３】
本発明によれば、負極集電体の表面形状に対応するように固体電解質層の表面形状が形成され、さらに、負極集電体および固体電解質層の表面粗さが極めて限られた範囲内にあることにより、充電時における短絡の発生を抑制したリチウム固体二次電池とすることができる。
【００１４】
また、本発明においては、負極集電体、固体電解質層、正極活物質層および正極集電体をこの順で備え、上記負極集電体の上記固体電解質層側の表面に析出したＬｉ金属である負極活物質層を備え、上記固体電解質層が、硫化物固体電解質粒子を含有し、上記負極集電体の表面形状に対応するように、対向する上記固体電解質層の表面形状が形成され、上記負極集電体の上記固体電解質層側の表面、および、上記固体電解質層の上記負極集電体側の表面における十点平均粗さ（Ｒｚ）が、それぞれ１．８μｍ〜２．５μｍの範囲内であることを特徴とするリチウム固体二次電池を提供する。
【００１５】
本発明によれば、負極集電体の表面形状に対応するように固体電解質層の表面形状が形成され、さらに、負極集電体および固体電解質層の表面粗さが極めて限られた範囲内にあることにより、充電時における短絡の発生を抑制したリチウム固体二次電池とすることができる。
【００１６】
また、本発明においては、負極集電体、固体電解質層、正極活物質層および正極集電体をこの順で備えた積層体を準備する準備工程と、上記積層体に充電処理を行う充電工程と、を有し、上記準備工程において、少なくとも上記負極集電体および固体電解質層形成用材料を配置した状態で加圧処理することで、上記負極集電体の表面形状を、対向する上記固体電解質層の表面に転写し、上記充電工程において、上記正極活物質層に含まれるＬｉを上記負極集電体側に移動させることにより、上記負極集電体の上記固体電解質層側の表面に析出したＬｉ金属である負極活物質層を形成し、上記固体電解質層が、硫化物固体電解質粒子を含有し、上記負極集電体の上記固体電解質層側の表面、および、上記固体電解質層の上記負極集電体側の表面における十点平均粗さ（Ｒｚ）が、それぞれ１．８μｍ〜２．５μｍの範囲内であることを特徴とするリチウム固体二次電池の製造方法を提供する。
【００１７】
本発明によれば、負極集電体の表面形状を固体電解質層の表面に転写し、さらに、負極集電体および固体電解質層の表面粗さが極めて限られた範囲内にあることにより、充電時における短絡の発生を抑制したリチウム固体二次電池を得ることができる。
【発明の効果】
【００１８】
本発明のリチウム固体二次電池は、充電時における短絡の発生を抑制できるという効果を奏する。
【図面の簡単な説明】
【００１９】
【図１】本発明のリチウム固体二次電池の一例を示す概略断面図である。
【図２】本発明のリチウム固体二次電池の他の例を示す概略断面図である。
【図３】本発明のリチウム固体二次電池の製造方法の一例を示す概略断面図である。
【図４】実施例１で得られた評価用電池に対する充放電測定の結果である。
【図５】比較例１で得られた評価用電池に対する充放電測定の結果である。
【図６】比較例２で得られた評価用電池に対する充放電測定の結果である。
【図７】比較例３で得られた評価用電池に対する充放電測定の結果である。
【図８】実施例１および比較例１〜３で得られた評価用電池のクーロン効率である。
【発明を実施するための形態】
【００２０】
以下、本発明のリチウム固体二次電池、およびリチウム固体二次電池の製造方法について、詳細に説明する。
【００２１】
Ａ．リチウム固体二次電池
まず、本発明のリチウム固体二次電池は、２つの実施態様に大別できる。以下、本発明のリチウム固体二次電池について、第一実施態様および第二実施態様に分けて説明する。
【００２２】
１．第一実施態様
図１（ａ）は、第一実施態様のリチウム固体二次電池の一例を示す概略断面図であり、図１（ｂ）はその一部の拡大図である。
【００２３】
図１（ａ）に示すように、第一実施態様のリチウム固体二次電池１０は、負極集電体１、固体電解質層２、正極活物質層３および正極集電体４をこの順で備える。負極集電体１の表面上に、固体電解質層２が配置され、両者は接触している。また、固体電解質層２は硫化物固体電解質粒子（図示せず）を含有している。さらに、図１（ｂ）に示すように、負極集電体１の表面形状に対応するように、対向する固体電解質層２の表面形状が形成されている。負極集電体１の固体電解質層２側の表面、および、固体電解質層２の負極集電体１側の表面における十点平均粗さ（Ｒｚ）が、それぞれ特定の範囲内にある。
【００２４】
第一実施態様によれば、負極集電体の表面形状に対応するように固体電解質層の表面形状が形成され、さらに、負極集電体および固体電解質層の表面粗さが極めて限られた範囲内にあることにより、充電時における短絡の発生を抑制したリチウム固体二次電池とすることができる。
【００２５】
充電時における短絡の発生を抑制できる理由は、次のように推測される。まず、負極集電体の表面粗さが小さすぎる場合（例えば、表面に鏡面仕上げを行った負極集電体を用いた場合）、固体電解質層に含まれる硫化物固体電解質粒子は、電解液のように負極集電体の表面に均一に接触することが困難であるため、接触している部分のみに電流集中が起き、デンドライトが生じやすくなると推測される。同様に、負極集電体の表面粗さが小さすぎる場合、負極集電体および固体電解質層の界面に析出したＬｉ金属によって、負極集電体および固体電解質層の間に僅かな剥がれが生じるため、析出したＬｉ金属に電流集中が起き、デンドライトが生じやすくなると推測される。一方、負極集電体の表面粗さが大きすぎる場合（例えば、表面に粗化処理を行った負極集電体を用いた場合）、表面の突起部分が大きいため、その突起部分において電流集中が起き、デンドライトが生じやすくなると推測される。
【００２６】
これに対して、第一実施態様においては、負極集電体および固体電解質層の表面粗さが極めて限られた範囲内にあることにより、充電時における短絡の発生を抑制できる。具体的には、負極集電体の表面粗さが小さすぎる場合に比べて、より均一に負極集電体および固体電解質層を接触させることができる（接触面積の向上を図ることができる）。また、負極集電体の表面粗さが小さすぎる場合に比べて、アンカー効果による密着性向上を図ることができ、析出したＬｉ金属によって負極集電体および固体電解質層の間に僅かな剥がれが生じることを抑制できる。一方、負極集電体の表面粗さが大きすぎる場合に比べて、突起部分に由来する電流集中を抑制できる。このように、第一実施態様においては、接触面積、密着性、突起部分による弊害をバランス良く制御でき、充電時における短絡の発生を抑制できる。
【００２７】
また、第一実施態様においては、負極集電体の表面形状に対応するように固体電解質層の表面形状が形成される。硫化物固体電解質粒子は柔らかい材料であり、硫化物固体電解質粒子を塑性変形させて用いているため、接触面積および密着性の向上を特に図りやすいという利点がある。さらに、負極集電体の表面形状に対応するように固体電解質層の表面形状が形成されると、Ｌｉ金属が析出した場合、その両面（負極集電体側表面および固体電解質層側表面）において、接触面積および密着性の向上が図れる可能性もある。
【００２８】
また、第一実施態様においては、負極集電体の表面粗さを、十点平均粗さ（Ｒｚ）で規定している。表面粗さには、算術平均粗さＲａ、最大高さＲｙ、十点平均粗さＲｚ等がある。Ｒｙは、１ヶ所のみの粗さであり、その他の箇所の粗さは不明であるため、Ｌｉ金属を析出させる集電体の評価には不向きであると考えられる。Ｒａは、全体における粗さであり、均一な粗さの場合はＬｉ金属を析出させる集電体の評価に向いていると考えられる。一方で、不均一な粗さの場合、例えば、粗さが大きい箇所が１ヶ所のみ存在しても、その他の箇所の粗さが小さい場合、Ｒａは小さくなるため、Ｒｙと同様に、Ｌｉ金属を析出させる集電体の評価には不向きであると考えられる。Ｒｚは、Ｒｙのように１点だけでなく、高い山５点と低い谷５点から算出されるため、平均的な凹凸な指標となり、Ｌｉ金属を析出させる集電体の評価に向いていると考えられる。
【００２９】
また、第一実施態様のリチウム固体二次電池は、充電前の段階（電池組み立て時）において、負極活物質（Ｌｉ金属）を有さず、充電時に、正極活物質層に含まれるＬｉを用いて、負極活物質（Ｌｉ金属）を析出・自己形成させる。そのため、負極活物質層を予め設けた場合に比べて、体積や重量の点で有利であり、電池の高エネルギー密度化を図れる。また、電池に使用するＬｉ金属量を最小化できるため、Ｌｉ金属由来の反応が相対的に少なくなる。
以下、第一実施態様のリチウム固体二次電池について、構成ごとに説明する。
【００３０】
（１）負極集電体
第一実施態様において、負極集電体は、固体電解質層と接するように配置される。また、負極集電体の固体電解質層側の表面における十点平均粗さ（Ｒｚ）は、通常、１．８μｍ以上であり、１．９μｍ以上が好ましい。一方、上記Ｒｚは、通常、２．５μｍ以下であり、２．４μｍ以下であることが好ましく、２．３μｍ以下であることがより好ましい。なお、Ｒｚの値は、ＪＩＳ  Ｂ０６０１に基づく測定により得ることができる。また、負極集電体の固体電解質層側の表面における十点平均粗さ（Ｒｚ）は、所定の電流密度による充放電測定において、クーロン効率が８０％以上となる範囲内にあることが好ましい。
【００３１】
負極集電体の材料は、Ｌｉと合金化しない材料であることが好ましく、例えばＳＵＳ、銅、ニッケルおよびカーボン等を挙げることができる。負極集電体の形態としては、例えば、箔状、板状等を挙げることができる。負極集電体の平面視形状は、特に限定されるものではないが、例えば、円状、楕円状、矩形状、任意の多角形状等を挙げることができる。また、負極集電体の厚さは、形状によって異なるものであるが、例えば１μｍ〜５０μｍの範囲内であり、５μｍ〜２０μｍの範囲内であることが好ましい。
【００３２】
（２）固体電解質層
第一実施態様において、固体電解質層は、硫化物固体電解質粒子を含有する。硫化物固体電解質粒子を加圧（圧粉）することで、固体電解質層が得られる。また、第一実施態様においては、負極集電体の表面形状に対応するように、対向する固体電解質層の表面形状が形成される。具体的には、後述する加圧処理により、硫化物固体電解質粒子の塑性変形が生じ、負極集電体の表面形状に追従するように、固体電解質層の表面形状が形成される。その結果、固体電解質層の負極集電体側の表面における十点平均粗さ（Ｒｚ）は、負極集電体の表面粗さと同等になる。固体電解質層の負極集電体側の表面における十点平均粗さ（Ｒｚ）は、通常、１．８μｍ以上であり、１．９μｍ以上が好ましい。一方、上記Ｒｚは、通常、２．５μｍ以下であり、２．４μｍ以下であることが好ましく、２．３μｍ以下であることがより好ましい。なお、固体電解質層の表面形状が負極集電体の表面形状に対応していることは、例えば走査型電子顕微鏡で界面を観察することで確認することができる。
【００３３】
硫化物固体電解質粒子としては、例えば、Ｌｉ２Ｓ−Ｐ２Ｓ５、Ｌｉ２Ｓ−Ｐ２Ｓ５−ＬｉＩ、Ｌｉ２Ｓ−Ｐ２Ｓ５−ＬｉＣｌ、Ｌｉ２Ｓ−Ｐ２Ｓ５−ＬｉＢｒ、Ｌｉ２Ｓ−Ｐ２Ｓ５−Ｌｉ２Ｏ、Ｌｉ２Ｓ−Ｐ２Ｓ５−Ｌｉ２Ｏ−ＬｉＩ、Ｌｉ２Ｓ−ＳｉＳ２、Ｌｉ２Ｓ−ＳｉＳ２−ＬｉＩ、Ｌｉ２Ｓ−ＳｉＳ２−ＬｉＢｒ、Ｌｉ２Ｓ−ＳｉＳ２−ＬｉＣｌ、Ｌｉ２Ｓ−ＳｉＳ２−Ｂ２Ｓ３−ＬｉＩ、Ｌｉ２Ｓ−ＳｉＳ２−Ｐ２Ｓ５−ＬｉＩ、Ｌｉ２Ｓ−Ｂ２Ｓ３、Ｌｉ２Ｓ−Ｐ２Ｓ５−ＺｍＳｎ（ただし、ｍ、ｎは正の数。Ｚは、Ｇｅ、Ｚｎ、Ｇａのいずれか。）、Ｌｉ２Ｓ−ＧｅＳ２、Ｌｉ２Ｓ−ＳｉＳ２−Ｌｉ３ＰＯ４、Ｌｉ２Ｓ−ＳｉＳ２−ＬｉｘＭＯｙ（ただし、ｘ、ｙは正の数。Ｍは、Ｐ、Ｓｉ、Ｇｅ、Ｂ、Ａｌ、Ｇａ、Ｉｎのいずれか。）、Ｌｉ１０ＧｅＰ２Ｓ１２等を挙げることができる。硫化物固体電解質粒子は、非晶質であっても良く、結晶質であっても良く、ガラスセラミックスであっても良い。また、Ｌｉ金属を負極活物質として用いるため、硫化物固体電解質粒子は、Ｇｅ、Ｓｉ等の金属元素を含有しないことが好ましい。耐還元性が向上するからである。
【００３４】
硫化物固体電解質粒子は、Ｌｉ元素、Ｐ元素およびＳ元素を有するイオン伝導体を有することが好ましい。上記イオン伝導体は、通常、Ｌｉカチオンと、ＰおよびＳを含むアニオン構造とから構成される。中でも、上記イオン伝導体は、ＰＳ４３−構造をアニオン構造の主体（５０ｍｏｌ％以上）として含有することが好ましい。中でも、ＰＳ４３−構造の割合は、イオン伝導体の全アニオン構造に対して、６０ｍｏｌ％以上であることが好ましく、７０ｍｏｌ％以上であることがより好ましく、８０ｍｏｌ％以上であることがさらに好ましく、９０ｍｏｌ％以上であることが特に好ましい。なお、ＰＳ４３−構造の割合は、ラマン分光法、ＮＭＲ、ＸＰＳ等により決定することができる。
【００３５】
また、硫化物固体電解質粒子は、上記イオン伝導体を主体として有する。硫化物固体電解質粒子における上記イオン伝導体の割合は、６５ｍｏｌ％以上であることが好ましく、７０ｍｏｌ％以上であることがより好ましく、７５ｍｏｌ％以上であることがさらに好ましい。また、硫化物固体電解質粒子は上記イオン伝導体のみから構成されていても良く、他の成分を含有していても良い。他の成分としては、例えば、ＬｉＩを挙げることができる。
【００３６】
ＬｉＩの割合は、例えば５ｍｏｌ％以上であり、１０ｍｏｌ％以上であることが好ましく、２０ｍｏｌ％以上であることがより好ましい。一方、ＬｉＩの割合は、例えば３５ｍｏｌ％以下であり、３０ｍｏｌ％以下であることが好ましい。特に、硫化物固体電解質粒子は、ｘＬｉＩ・（１００−ｘ）（ｙＬｉ２Ｓ・（１−ｙ）Ｐ２Ｓ５）（２０≦ｘ≦３０、０．７≦ｙ≦０．８）の組成を有することが好ましい。なお、ｙは、０．７２以上であることが好ましく、０．７４以上であることがより好ましい。また、ｙは、０．７８以下であることが好ましく、０．７６以下であることがより好ましい。
【００３７】
また、硫化物固体電解質粒子は、Ｌｉ２Ｓを実質的に含有しないことが好ましい。硫化水素発生量を少なくできるからである。Ｌｉ２Ｓは水と反応することで、硫化水素が発生する。例えば、原料組成物に含まれるＬｉ２Ｓの割合が大きいと、Ｌｉ２Ｓが残存しやすい。「Ｌｉ２Ｓを実質的に含有しない」ことは、Ｘ線回折により確認することができる。具体的には、Ｌｉ２Ｓのピーク（２θ＝２７．０°、３１．２°、４４．８°、５３．１°）を有しない場合は、Ｌｉ２Ｓを実質的に含有しないと判断することができる。
【００３８】
また、硫化物固体電解質粒子は、架橋硫黄を実質的に含有しないことが好ましい。硫化水素発生量を少なくできるからである。「架橋硫黄」とは、Ｌｉ２ＳとＰの硫化物とが反応してなる化合物における架橋硫黄をいう。例えば、Ｌｉ２ＳおよびＰ２Ｓ５が反応してなるＳ３Ｐ−Ｓ−ＰＳ３構造の架橋硫黄が該当する。このような架橋硫黄は、水と反応しやすく、硫化水素が発生しやすい。さらに、「架橋硫黄を実質的に含有しない」ことは、ラマン分光スペクトルの測定により、確認することができる。例えば、Ｓ３Ｐ−Ｓ−ＰＳ３構造のピークは、通常４０２ｃｍ−１に表れる。そのため、このピークが検出されないことが好ましい。また、ＰＳ４３−構造のピークは、通常４１７ｃｍ−１に表れる。４０２ｃｍ−１における強度Ｉ４０２は、４１７ｃｍ−１における強度Ｉ４１７よりも小さいことが好ましい。より具体的には、強度Ｉ４１７に対して、強度Ｉ４０２は、例えば７０％以下であることが好ましく、５０％以下であることがより好ましく、３５％以下であることがさらに好ましい。
【００３９】
また、硫化物固体電解質粒子は、Ｌｉ２Ｓと、Ｐ（リン）の硫化物と、ＬｉＩとを含有する原料組成物を非晶質化してなるもの（硫化物ガラス）であっても良く、さらに結晶化させたもの（ガラスセラミックス）であっても良い。Ｌｉ２Ｓは、不純物が少ないことが好ましい。副反応を抑制することができるからである。一方、Ｐ（リン）の硫化物としては、例えば、Ｐ２Ｓ３およびＰ２Ｓ５を挙げることができる。なお、Ｐ（リン）の硫化物の代わりに、単体Ｐおよび単体Ｓを用いても良い。また、非晶質化する方法としては、例えば、メカニカルミリング法および溶融急冷法を挙げることができる。メカニカルミリングとしては、例えばボールミル、振動ミル、ターボミル、メカノフュージョン、ディスクミル等を挙げることができる。また、メカニカルミリングは、乾式で行っても良く、湿式で行っても良いが、後者が好ましい。均一性の高い硫化物固体電解質粒子を得ることができるからである。結晶化させる方法としては、例えば、結晶化温度以上の温度で加熱する方法を挙げることができる。
【００４０】
原料組成物がＬｉ２ＳおよびＰ２Ｓ５を含有する場合、化学量論的にオルト組成を得る割合は、モル基準で、Ｌｉ２Ｓ：Ｐ２Ｓ５＝７５：２５である。ここで、オルトとは、一般的に、同じ酸化物を水和して得られるオキソ酸の中で、最も水和度の高いものをいう。硫化物で最もＬｉ２Ｓが付加している結晶組成をオルト組成という。例えば、Ｌｉ２Ｓ−Ｐ２Ｓ５系ではＬｉ３ＰＳ４がオルト組成に該当する。原料組成物が、Ｌｉ２ＳおよびＰ２Ｓ５を含有する場合、Ｌｉ２ＳおよびＰ２Ｓ５の合計に対するＬｉ２Ｓの割合は、７０ｍｏｌ％〜８０ｍｏｌ％の範囲内であることが好ましく、７２ｍｏｌ％〜７８ｍｏｌ％の範囲内であることがより好ましく、７４ｍｏｌ％〜７６ｍｏｌ％の範囲内であることがさらに好ましい。
【００４１】
硫化物固体電解質粒子の平均粒径（Ｄ５０）は、例えば０．０１μｍ以上であり、０．１μｍ以上であることが好ましい。一方、硫化物固体電解質粒子の平均粒径（Ｄ５０）は、例えば５０μｍ以下であり、３０μｍ以下であることが好ましい。また、硫化物固体電解質粒子は、Ｌｉイオン伝導性が高いことが好ましく、常温（２５℃）におけるＬｉイオン伝導度は、例えば１×１０−４Ｓ／ｃｍ以上であることが好ましく、１×１０−３Ｓ／ｃｍ以上であることがより好ましい。
【００４２】
固体電解質層は、硫化物固体電解質粒子のみから構成されていても良く、他の成分を含有していても良い。他の成分としては、例えば、後述する結着材を挙げることができる。固体電解質層に含まれる硫化物固体電解質粒子の割合は、例えば５０体積％以上であり、６０体積％以上であることが好ましく、７０体積％以上であることがより好ましく、８０体積％以上であることがさらに好ましく、９０体積％以上であることが特に好ましい。
【００４３】
固体電解質層の厚さは、例えば１０００μｍ以下であり、５００μｍ以下であることが好ましく、３００μｍ以下であることがより好ましい。一方、固体電解質層の厚さは、例えば１μｍ以上であり、１０μｍ以上であることが好ましい。なお、固体電解質層の厚さとは、固体電解質層の平均厚さをいう。
【００４４】
水銀圧入法により求められる固体電解質層の平均細孔半径は、例えば、０．００５７μｍ以下であり、０．００５４μｍ以下であることが好ましく、０．００５１μｍ以下であることがより好ましい。固体電解質層の平均細孔半径は、水銀圧入法により求める。
【００４５】
固体電解質層の充填率は、例えば８９％以上であり、９０％以上であることが好ましく、９２％以上であることがより好ましく、９４％以上であることがさらに好ましい。固体電解質層の充填率は、アルキメデス法で求めた真密度と、ペレットの厚さおよび重量から算出した見かけ密度との比較から算出することができる。
【００４６】
（３）正極活物質層
正極活物質層は、少なくとも正極活物質を含有する層であり、必要に応じて、固体電解質材料、導電化材および結着材の少なくとも一つを含有していても良い。正極活物質は、通常、Ｌｉを含有する。正極活物質としては、例えば酸化物活物質を挙げることができ、具体的には、ＬｉＣｏＯ２、ＬｉＭｎＯ２、ＬｉＮｉＯ２、ＬｉＶＯ２、ＬｉＮｉ１／３Ｃｏ１／３Ｍｎ１／３Ｏ２等の岩塩層状型活物質、ＬｉＭｎ２Ｏ４、Ｌｉ（Ｎｉ０．５Ｍｎ１．５）Ｏ４等のスピネル型活物質、ＬｉＦｅＰＯ４、ＬｉＭｎＰＯ４、ＬｉＮｉＰＯ４、ＬｉＣｕＰＯ４等のオリビン型活物質等を挙げることができる。また、Ｌｉ２ＦｅＳｉＯ４、Ｌｉ２ＭｎＳｉＯ４等のＳｉ含有酸化物を正極活物質として用いても良い。正極活物質の平均粒径（Ｄ５０）は、例えば１μｍ〜５０μｍの範囲内であることが好ましく、１μｍ〜２０μｍの範囲内であることがより好ましく、１μｍ〜１０μｍの範囲内であることがさらに好ましい。
【００４７】
また、正極活物質の表面は、コート層で被覆されていても良い。正極活物質と固体電解質材料との反応を抑制できるからである。コート層の材料としては、例えば、ＬｉＮｂＯ３、Ｌｉ３ＰＯ４、ＬｉＰＯＮ等のＬｉイオン伝導性酸化物を挙げることができる。コート層の平均厚さは、例えば１ｎｍ〜２０ｎｍの範囲内であることが好ましく、１ｎｍ〜１０ｎｍの範囲内であることがより好ましい。
【００４８】
正極活物質層は、さらに固体電解質材料を含有していても良い。固体電解質材料の種類は特に限定されるものではないが、例えば、硫化物固体電解質材料を挙げることができる。硫化物固体電解質材料としては、上述した硫化物固体電解質粒子と同様の材料を用いることができる。
【００４９】
正極活物質層は、さらに導電化材を含有していても良い。導電化材の添加により、正極活物質層の導電性を向上させることができる。導電化材としては、例えばアセチレンブラック、ケッチェンブラック、カーボンファイバー等を挙げることができる。また、正極活物質層は、結着材を含有していても良い。結着材の種類としては、例えば、ポリフッ化ビニリデン（ＰＶＤＦ）等のフッ素含有結着材等を挙げることができる。また、正極活物質層の厚さは、例えば０．１μｍ〜１０００μｍの範囲内であることが好ましい。
【００５０】
（４）その他の構成
リチウム固体二次電池は、通常、正極活物質層の集電を行う正極集電体を有する。正極集電体の材料としては、例えばＳＵＳ、アルミニウム、ニッケル、鉄、チタンおよびカーボン等を挙げることができる。正極集電体の厚さや形状等については、電池の用途等に応じて適宜選択することが好ましい。また、電池ケースには、一般的な電池の電池ケースを用いることができる。電池ケースとしては、例えばＳＵＳ製電池ケース等を挙げることができる。電池ケースは、負極集電体および正極集電体の少なくとも一方の機能を兼ねていても良い。
【００５１】
（５）リチウム固体二次電池
第一実施態様のリチウム固体二次電池は、固体電解質層、負極集電体、正極活物質層および正極集電体を有するものであれば、特に限定されるものではない。また、第一実施態様のリチウム固体二次電池は、充電前または完全に放電した場合の状態である。
【００５２】
第一実施態様のリチウム固体二次電池は、充電時の電流密度を制御する充電制御部を有していても良い。充電時の電流密度は、短絡が生じない電流密度であれば特に限定されるものではないが、例えば０．０２６ｍＡ／ｃｍ２以上であり、０．２６ｍＡ／ｃｍ２以上であることが好ましく、１．３ｍＡ／ｃｍ２以上であることがより好ましく、２．６ｍＡ／ｃｍ２以上であることがさらに好ましい。一方、充電時の電流密度は、例えば５２ｍＡ／ｃｍ２以下であり、１０．４ｍＡ／ｃｍ２以下であることが好ましく、５．２ｍＡ／ｃｍ２以下であることがより好ましい。
【００５３】
第一実施態様のリチウム固体二次電池は、拘束部材により、厚さ方向の拘束圧が付与されていても良い。拘束部材の種類は特に限定されるものではなく、一般的な拘束部材を用いることができる。拘束圧（面圧）は、特に限定されるものではないが、例えば０．１ＭＰａ以上であり、１ＭＰａ以上であることが好ましい。拘束圧を大きくすることで、活物質粒子と電解質粒子との接触等、粒子同士の接触を維持しやすいという利点がある。一方、拘束圧（面圧）は、例えば１００ＭＰａ以下であり、５０ＭＰａ以下であることが好ましい。拘束圧が大きすぎると、拘束部材に高い剛性が求められ、拘束部材が大型化する可能性があるからである。
【００５４】
リチウム固体二次電池の用途は、特に限定されるものではないが、例えば車載用電池として有用である。リチウム固体二次電池の形状としては、例えば、コイン型、ラミネート型、円筒型および角型等を挙げることができる。
【００５５】
２．第二実施態様
図２（ａ）は、第二実施態様のリチウム固体二次電池の一例を示す概略断面図であり、図２（ｂ）はその一部の拡大図である。図２（ａ）、（ｂ）に示すように、第二実施態様のリチウム固体二次電池１０は、負極集電体１、固体電解質層２、正極活物質層３および正極集電体４をこの順で備える。さらに、負極集電体１の固体電解質層２側に析出したＬｉ金属である負極活物質層５を備える。Ｌｉ金属は柔らかい金属であるため、固体電解質層２の表面粗さには影響を与えず、負極集電体１および固体電解質層２の界面（固体電解質層２に存在する微小な空隙）に析出すると推測される。なお、他の特徴については、上述した第一実施態様に記載した内容と同様である。
【００５６】
ここで、Ｌｉ金属が負極集電体の表面に析出していることは、両者の界面を観察することで確認することができる。界面の観察には、例えば電界放出形走査型電子顕微鏡（ＦＥ−ＳＥＭ）を用いることができる。例えば、蒸着で予めＬｉ金属を配置した場合、Ｌｉ金属は密な状態で均一に存在している。また、例えば、予めＬｉ金属箔を配置した場合、適切な加圧力を付与すれば、Ｌｉ金属は密な状態で均一に存在する。一方、Ｌｉ金属を析出させた場合、Ｌｉ金属は少し疎な状態で比較的電解質に追従して存在している。また、析出したＬｉ金属の表面は、繊維状（直径約１００ｎｍ）になることがある。
【００５７】
第二実施態様によれば、負極集電体の表面形状に対応するように固体電解質層の表面形状が形成され、さらに、負極集電体および固体電解質層の表面粗さが極めて限られた範囲内にあることにより、充電時における短絡の発生を抑制したリチウム固体二次電池とすることができる。
【００５８】
負極集電体の表面に析出するＬｉ金属の厚さは、充電状態(State of Charge)によっても変動する。Ｌｉ金属の最大厚さは、例えば５０μｍ以下であり、３０μｍ以下であることが好ましく、２０μｍ以下であることがより好ましい。なお、Ｌｉ金属の最大厚さは、最も充電が進んだ状態における平均厚さとして算出することができる。
【００５９】
また、第二実施態様においては、充電時に析出するＬｉ金属を負極活物質とする。そのため、電池全体におけるＬｉ量は、通常、正極活物質層および固体電解質層のＬｉ量と一致する。また、固体電解質層で電気化学的な酸化還元分解反応等が起こらない場合、固体電解質層のＬｉ量が一定であるため、充電時において正極活物質層から減少したＬｉ量と、充電時において負極集電体上に析出したＬｉ量とは一致することになる。また、充電が完全に進んだ状態では、正極活物質がＬｉを含有しない場合がある。
【００６０】
第二実施態様における他の事項については、上述した第一実施態様に記載した内容と同様であるので、ここでの記載は省略する。また、第二実施態様のリチウム固体二次電池は、第一実施態様のリチウム固体二次電池に対して充電を行った状態に相当する。
【００６１】
Ｂ．リチウム固体二次電池の製造方法
図３は、本発明のリチウム固体二次電池の製造方法の一例を示す概略断面図である。まず、負極集電体１、固体電解質層２、正極活物質層３および正極集電体４をこの順で備えた積層体１１を準備する（図３（ａ））。通常、負極集電体１の表面上に固体電解質層２が配置され、両者は接触している。また、積層体１１を作製する際に、少なくとも負極集電体１および固体電解質層形成用材料２´を配置した状態で加圧処理することで、負極集電体１の表面形状を、対向する固体電解質層２の表面に転写している。次に、積層体１１に充電処理を行い、正極活物質層３に含まれるＬｉを負極集電体１側に移動させる（図３（ｂ））。これにより、負極集電体１の表面にＬｉ金属（負極活物質層５）を析出させる（図３（ｃ））。なお、他の特徴については、上記「Ａ．リチウム固体二次電池」に記載した内容と同様である。
【００６２】
本発明によれば、負極集電体の表面形状を固体電解質層の表面に転写し、さらに、負極集電体および固体電解質層の表面粗さが極めて限られた範囲内にあることにより、充電時における短絡の発生を抑制したリチウム固体二次電池を得ることができる。
以下、本発明のリチウム固体二次電池の製造方法について、工程ごとに説明する。
【００６３】
１．準備工程
本発明における準備工程は、負極集電体、固体電解質層、正極活物質層および正極集電体をこの順で備えた積層体を準備する工程である。
【００６４】
積層体を構成する部材については、上記「Ａ．リチウム固体二次電池」に記載した内容と同様であるので、ここでの記載は省略する。また、積層体の作製方法は、少なくとも負極集電体および固体電解質層形成用材料を配置した状態で加圧処理を行うことを備える方法であれば特に限定されるものではない。この加圧処理により、負極集電体の表面形状を対向する固体電解質層の表面に転写する。具体的には、この加圧処理により、硫化物固体電解質粒子の塑性変形が生じ、負極集電体の表面形状に追従するように、固体電解質層の表面形状が形成される。
【００６５】
上記加圧処理の方法は特に限定されるものではなく、負極集電体上に、粉末状の固体電解質層形成用材料を配置して加圧しても良く、負極集電体上に、層状の固体電解質層形成用材料（例えば、仮成型した固体電解質層やスラリー塗布し乾燥させた固体電解質層）を配置して加圧しても良い。なお、固体電解質層形成用材料は、固体電解質層を形成するための材料であり、上記のように、硫化物固体電解質粒子のみを含有していても良く、さらに結着材等を含有していても良い。また、上記加圧処理には、成型治具（例えば金型）を用いることが好ましい。すなわち、成型治具の内部に、負極集電体および固体電解質層形成用材料を配置し、加圧治具を用いて加圧処理を行うことが好ましい。成型治具は、中空状であっても良く、凹部を有していても良い。また、成型治具を電池ケースとして用いても良い。
【００６６】
固体電解質層に付与される最大圧力は、例えば、５５０ＭＰａ以上であり、６００ＭＰａ以上であることが好ましく、６５０ＭＰａ以上であることがより好ましく、７００ＭＰａ以上であることがさらに好ましく、７５０ＭＰａ以上であることが特に好ましい。一方、固体電解質層に付与される最大圧力は、例えば１０００ＭＰａ以下であり、８００ＭＰａ以下であることが好ましい。固体電解質層に付与される圧力が大きすぎると、治具が大型化や、固体電解質粒子に割れが生じ電池性能が低下する等の背反が生じる可能性がある。なお、「固体電解質層に付与される最大圧力」とは、積層体を作製する工程において付与される圧力のみならず、後述する工程等において固体電解質層に付与される圧力の中で、最も高いものをいう。また、本発明において加圧する方法は特に限定されるものではないが、例えば、平板プレス、ロールプレス等を挙げることができる。
【００６７】
積層体の作製方法として、任意の方法を採用することができる。例えば、負極集電体および固体電解質層のみを形成するために加圧処理を行っても良く、他の部材の一部または全てと共に加圧処理を行っても良い。また、積層体作製時における加圧処理の回数は、一回であっても良く、複数回であっても良い。
【００６８】
２．充電工程
本発明における充電工程は、上記積層体に充電処理を行う工程である。
【００６９】
充電時の電流密度は、短絡が生じない電流密度であれば特に限定されるものではないが、例えば０．０２６ｍＡ／ｃｍ２以上であり、０．２６ｍＡ／ｃｍ２以上であることが好ましく、１．３ｍＡ／ｃｍ２以上であることがより好ましく、２．６ｍＡ／ｃｍ２以上であることがさらに好ましい。一方、充電時の電流密度は、例えば５２ｍＡ／ｃｍ２以下であり、１０．４ｍＡ／ｃｍ２以下であることが好ましく、５．２ｍＡ／ｃｍ２以下であることがより好ましい。
【００７０】
本発明においては、充電時に積層体に拘束圧（面圧）を付与しても良く、付与しなくても良い。拘束圧（面圧）は、例えば０．１ＭＰａ以上であり、１ＭＰａ以上であることが好ましい。拘束圧を大きくすることで、活物質粒子と電解質粒子との接触等、粒子同士の接触を維持しやすいという利点がある。一方、拘束圧（面圧）は、例えば１００ＭＰａ以下であり、５０ＭＰａ以下であることが好ましい。拘束圧が大きすぎると、拘束部材に高い剛性が求められ、拘束部材が大型化する可能性があるからである。
【００７１】
３．リチウム固体二次電池
本発明により得られるリチウム固体二次電池については、上記「Ａ．リチウム固体二次電池  ２．第二実施態様」に記載した内容と同様であるので、ここでの記載は省略する。
【００７２】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【００７３】
以下に実施例を示して本発明をさらに具体的に説明する。
【００７４】
［実施例１］
（硫化物固体電解質粒子の作製）
出発原料として、硫化リチウム（Ｌｉ２Ｓ、純度９９．９％、日本化学工業社製）と、五硫化二リン（Ｐ２Ｓ５、純度９９％、アルドリッチ社製）と、ヨウ化リチウム（ＬｉＩ、純度９９．９％、アルドリッチ社製）とを用いた。次に、Ａｒ雰囲気下（露点−７０℃）のグローブボックス内で、Ｌｉ２Ｓ、Ｐ２Ｓ５およびＬｉＩを、２０ＬｉＩ・８０（０．７５Ｌｉ２Ｓ・０．２５Ｐ２Ｓ５）の組成比で混合した。この混合物２ｇを、遊星型ボールミルの容器（４５ｃｃ、ＺｒＯ２製）に投入し、脱水ヘプタン（水分量３０ｐｐｍ以下、４ｇ）を投入し、さらにＺｒＯ２ボール（φ＝５ｍｍ、５３ｇ）を投入し、容器を完全に密閉した（Ａｒ雰囲気）。この容器を遊星型ボールミル機（フリッチュ製Ｐ７）に取り付け、台盤回転数５００ｒｐｍで、１時間処理および１５分休止のメカニカルミリングを４０回行った。次に、ヘプタンを除去するため、１００℃、１時間の条件で乾燥を行った。これにより、硫化物ガラスを得た。その後、得られた硫化物ガラスに対して、Ａｒ雰囲気、１８０℃、３時間の条件で熱処理を行うことで、硫化物ガラスを結晶化させ、ガラスセラミックス（硫化物固体電解質粒子）を得た。
【００７５】
（正極合材の作製）
正極活物質として、ＬｉＣｏＯ２（日本化学工業製、商品名セルシード、平均粒径Ｄ５０＝１０μｍ）を用意した。この正極活物質の表面に、転動流動コーティング装置（パウレック社製、ＭＰ０１）を用いて、ＬｉＮｂＯ３から構成されるコート層（平均厚さ１０ｎｍ）を形成した。
【００７６】
得られた正極活物質（ＬｉＮｂＯ３でコートしたＬｉＣｏＯ２）と、硫化物固体電解質粒子（２０ＬｉＩ・８０（０．７５Ｌｉ２Ｓ・０．２５Ｐ２Ｓ５）、ガラスセラミックス、平均粒径Ｄ５０＝０．８μｍ）とを、正極活物質：硫化物固体電解質粒子＝９３：７の重量比で混合した。なお、硫化物固体電解質粒子の平均粒径は、ボールミルで粉砕することで調整した。次に、分散媒として脱水ヘプタンを添加し、超音波ホモジナイザーにて混合した。その後、１００℃で１時間乾燥することで、正極合材を得た。
【００７７】
（評価用電池の作製）
マコール製のシリンダの中に、硫化物固体電解質粒子（２０ＬｉＩ・８０（０．７５Ｌｉ２Ｓ・０．２５Ｐ２Ｓ５）、ガラスセラミックス、平均粒径Ｄ５０＝０．８μｍ）を１００ｍｇ入れ、９８ＭＰａでプレスすることで固体電解質層を仮成型した。次に、固体電解質層の一方の表面に正極合材を２０．４ｍｇ入れ、さらに、固体電解質層の他方の表面に、Ｒｚが２．１μｍである負極集電体（銅箔、厚さ１８μｍ、古河電気工業社製Ｆ２−ＷＳ）を配置し、７８４ＭＰａでプレスした。これにより、電池ペレットを得た。固体電解質層の厚さは４８４μｍであった。次に、得られた電池ペレットの両面にＳＵＳ製ピストンを配置し、ボルト３本で締め付けることで、評価用電池を得た（トルク＝２Ｎｍ、面圧＝１５ＭＰａ）。その後、評価用電池を、ガラス製容器（Ａｒ雰囲気）に入れて密閉した。なお、硫化物固体電解質粒子を用いる作業は、いずれも、乾燥Ａｒ雰囲気のグローブボックス中で行った。
【００７８】
［比較例１］
負極集電体として、表面に鏡面処理を行ったＳＵＳ製ピストンを用いたこと以外は、実施例１と同様にして、評価用電池を得た。
【００７９】
［比較例２］
負極集電体として、Ｒｚが１．５μｍである負極集電体（銅箔、厚さ１８μｍ、古河電気工業社製ＦＶ−ＷＳ）を用いたこと以外は、実施例１と同様にして、評価用電池を得た。
【００８０】
［比較例３］
負極集電体として、Ｒｚが８μｍである負極集電体（銅箔、厚さ１８μｍ、古河電気工業社製ＧＴＳ−ＷＳ）を用いたこと以外は、実施例１と同様にして、評価用電池を得た。
【００８１】
［評価］
（充放電測定）
実施例１および比較例１〜３で得られた評価用電池を用いて、充放電測定を行った。測定条件は、２５℃、電位範囲３．０Ｖ〜４.２Ｖ、電流密度０．２６ｍＡ／ｃｍ２、１．３ｍＡ／ｃｍ２または２．６ｍＡ／ｃｍ２、ＣＣ充放電とした。内部短絡が起きた場合には、充電が終了しないため、その場合は２０時間で充電を終了させ、放電させた。なお、内部短絡の有無は、充電時の急激な電圧低下の有無から判断した。
【００８２】
その結果を図４〜図７に示す。図４〜図７に示すように、比較例１、３では、１．３ｍＡ／ｃｍ２以上の電流密度で充電を行うと、充電中に急激な電圧降下が確認された。これは、内部短絡が起き、充電による電圧上昇が正常に行われなかったためであると推測される。これに対して、実施例１および比較例２では、充電中に急激な電圧降下が確認されず、明らかな内部短絡は確認されなかった。
【００８３】
クーロン効率の結果を図８に示す。図８に示すように、実施例１では、いずれの電流密度においても８０％以上の高いクーロン効率を示した。そのため、内部短絡は殆ど発生しなかったことが確認できた。特に、実施例１では、電流密度を上げても、クーロン効率はほとんど低下しなかった。一方、比較例１、３では、１．３ｍＡ／ｃｍ２以上の電流密度で充電を行う場合、クーロン効率が顕著に低下した。また、比較例２では、１．３ｍＡ／ｃｍ２以上の電流密度で充電を行う場合、クーロン効率の低下が見られていることから、微小な短絡が生じていることが示唆された。また、図８に示すように、Ｒｚが１．８μｍ〜２．５μｍの範囲内にある場合、クーロン効率が８０％以上となった。このように、負極集電体および固体電解質層の界面における表面粗さは、小さすぎても大きすぎても短絡が生じやすくなり、極めて限られた範囲において、効果的に短絡の発生を抑制できることが確認できた。
【符号の説明】
【００８４】
１  …  負極集電体
２  …  固体電解質層
３  …  正極活物質層
４  …  正極集電体
５  …  負極活物質層
６  …  電池ケース
１０  …  リチウム固体二次電池
１１  …  積層体
【図１】
2016035867.tif 000003
【図２】
2016035867.tif 000004
【図３】
2016035867.tif 000005
【図４】
2016035867.tif 000006
【図５】
2016035867.tif 000007
【図６】
2016035867.tif 000008
【図７】
2016035867.tif 000009
【図８】
2016035867.tif 000010